본 발명 의 유리판 용 합지 에 있 어서 는 , 한 쪽 표면 상 의 탤크 의 존재 비율 과 다른 한쪽 표면 상 의 탤크 의 존재 비율 의 차이 가 5 개 / 100 ㎡ 이내 인 것 이 바람직 하 고 , 4 개 / 100 ㎡ 이내 인 것 이 보다 바람직 하 고 , 3 개 / 100 ㎡ 이내 인 것 이 보다 바람직 하 고 , 2 개 / 100 ㎡ 이내 인 것 이 보다 바람직 하 고 , 1 개 / 100 ㎡ 이내 인 것 이 보다 더욱 바람직 하 다 . 즉 , 본 발명 의 유리판 용 합지 에 있 어서 는 , 한 쪽 표면 에 있 어서 의 탤크 의 비율 이 다른 한쪽 표면 에 있 어서 의 탤크 의 존재 비율 로부터 상기 의 구체 적 범위 내 가 되 는 정도 로 크 게 변동 하 지 않 는 것 이 바람직 하 다 . 여기 서 , 「 존재 비율 」 이 란 합지 의 표면 에 있 어서 의 단위 면적 당 의 탤크 의 수 를 의미 하 고 있 으며 , 예 를 들 면 , 유리판 용 합지 의 표면 의 복수 지점 을 전자 현미경 에 의해 확대 관찰 하 고 , 당해 지점 에서 관찰 된 탤크 의 수 를 평균 함 으로써 결정 할 수 있 다 . 혹은 다른 방법 으로서 유리판 용 합지 의 소정 면적 의 표면 을 물 또는 진한 황산 등 의 산 성 용액 으로 충분히 세정 하 고 , 탈락 된 탤크 를 카운트 함 으로써 도 탤크 의 존재 비율 을 결정 할 수 있 다 .